(57)【要約】【課題】コンクリート構造物の中性化深さをドリル孔を利用して測定する。【解決手段】ドリルによりコンクリート構造物の表面から所定深さに削孔する。削孔されたドリル孔２２の内表面にフェノールフタレイン１％溶液を付着させる。ハンドライトによってドリル孔２２の内部を照射すると共に、デプスバー１４を備えるノギス１３によって、フェノールフタレイン溶液の発色部と非発色部との境界（中性化フロント２５）からドリル孔２２の開口端２２ａまでの距離を測定する。測定値から中性化深さを求める。【選択図】図１
2010230383.tif 000002
【特許請求の範囲】
【請求項１】
コンクリート構造物の中性化深さの測定方法において、ドリルによりコンクリート構造物の表面から所定深さに削孔し、削孔されたドリル孔の内表面にフェノールフタレイン溶液を付着させ、前記ドリル孔内にノギスを挿入し、ハンドライトによって前記ドリル孔の内部を照射すると共に、前記ノギスによって、前記フェノールフタレイン溶液の発色部と非発色部との境界の位置から前記ドリル孔の開口端の位置までの距離を測定して中性化深さを求めることを特徴とするドリル孔を利用したコンクリート構造物の中性化深さ測定方法。
【請求項２】
コンクリート構造物の中性化深さを測定するための測定治具であって、前記測定治具は、外筒と、前記外筒内において前記外筒の長手方向に摺動移動自在に配された測定棒とを備え、前記測定棒の先端には、コンクリート構造物の表面からドリルにより所定深さに削孔されたドリル孔の内表面に付着させたフェノールフタレイン溶液の発色部と非発色部との境界を目視するためのミラーおよび前記ドリル孔の内部を照射するためのライトが設けられ、前記外筒は前記測定棒が摺動移動したときの移動距離を測定するための目盛りを有し、前記測定棒の先端の位置を前記境界の位置に合致させて測定された前記測定棒の移動距離により前記境界から前記ドリル孔の開口端までの距離が測定され中性化深さが求められることを特徴とするドリル孔を利用したコンクリート構造物の中性化深さ測定治具。
【請求項３】
コンクリート構造物の中性化深さの測定方法において、ドリルによりコンクリート構造物の表面から所定深さに削孔し、削孔されたドリル孔の内表面にフェノールフタレイン溶液を付着させ、請求項２に記載の測定治具を用い、前記測定治具の外筒の先端を前記ドリル孔の開口端に位置する前記コンクリート構造物の表面に当接し、前記測定治具の測定棒を前記ドリル孔内に挿入し、前記測定治具のライトの照射およびミラーの反射により前記測定棒の先端の位置と前記フェノールフタレイン溶液の発色部と非発色部との境界の位置とを合致させて前記測定棒の移動距離を測定し、測定された前記移動距離から前記境界から前記ドリル孔の開口端までの距離を求め、かくして、中性化深さを求めることを特徴とするドリル孔を利用したコンリート構造物の中性化深さ測定方法。
【請求項４】
前記ドリル孔として内的塩害調査のために削孔されたドリル孔を用いる請求項１または３記載のドリル孔を利用したコンクリート構造物の中性化深さ測定方法。
【請求項５】
前記ドリル孔が内的塩害調査のために削孔されたドリル孔である請求項２記載のドリル孔を利用したコンクリート構造物の中性化深さ測定治具。
【発明の詳細な説明】
【技術分野】
【０００１】
本発明は、鉄筋コンクリート構造物の維持管理において、ドリル孔を利用して中性化深さを測定する方法およびそれに使用する測定治具に関するものである。
【背景技術】
【０００２】
近年、鉄道構造物として一般的な鉄筋コンクリート造ラーメン高架橋の高欄や張出しスラブ下面等のコンクリートが剥落し、通行人や近隣住民の安全を脅かす事象がおきている。この原因の一つにコンクリートの中性化による劣化が挙げられる。本来、鉄筋コンクリートは、組成成分である水酸化カルシウムによって、強アルカリ性を保持している。この特質は、鉄筋の表面に酸化被膜を形成し、腐食から鉄筋を保護する。しかし、空気中の二酸化炭素と水の反応によって生成された炭酸がコンクリートのアルカリ質を奪い、この酸化被膜を破壊する。中性化とは、水酸化カルシウムが炭酸と化学反応し、炭酸カルシウムとなることによって、コンクリートのｐＨが低下する現象をいう。この中性化は、耐用年数が経つに連れて、コンクリート表面より徐々に内部へ進行する。よって、コンクリートの剥落による事故を未然に防止するためには、中性化深さの定期検査を行い、適宜補修や対策を講じなければならない。しかし、戦後建造された鉄筋コンクリート構造物の数は膨大なものとなり、それらを維持管理していくには、満足な人員の確保が出来ていないのが現状である。
【０００３】
現在、一般的な中性化深さの測定方法として、ＪＩＳ  Ａ  １１５２「コンクリートの中性化深さの測定方法」（はつり法やコア法）や、ＮＤＩＳ  ３４１９「ドリル削孔粉を用いたコンクリート構造物の中性化試験方法」がある。これらは鉄道構造物等維持管理標準・同解説や土木学会コンクリート標準示方書等に記載されており、広く認知されている。
【０００４】
コア法（ＪＩＳ  Ａ  １１５２）は、コンクリート構造物の一部をコア抜きし、そのコアを用いて検証する方法である。
【０００５】
ドリル削孔粉を用いた中性化試験方法（ＮＤＩＳ  ３４１９）は、コンクリート構造物に対してドリルを用いて掘削孔を開け、そのときに発生した削孔粉を試薬（フェノールフタレイン溶液）を含ませた試験紙に付着させ、その着色の状況をみて中性化深さを判断する方法である。
【発明の概要】
【発明が解決しようとする課題】
【０００６】
しかしながら、はつり法やコア法は、ピックやコンクリートカッターを使用するため、作業時間や労力がかかり、危険性を伴う。また、コア抜きのための専用の工具や経験を有する作業員が必要である。一方、ドリル削孔粉を用いた中性化試験方法は、ドリル作業員とフェノールフタレイン溶液を含ませた試験紙を回転させる作業員の計２人の作業人数が必要である。
【０００７】
また、中性化深さの測定対象が張出しスラブ下面等の部材下面の場合、上方の天井面への削孔が必要となる。しかしながら、はつり法、コア法およびドリル削孔法を用いた中性化試験方法では、上方へのドリル削孔が困難である。
【０００８】
このようなことから、作業効率が良く、上方へのドリル削孔による測定が可能な中性化深さの測定方法の開発が望まれているがいまだ実現化されていない。従って、本発明の目的は、上述の課題を解決し、ドリル孔を利用してコンクリート構造物の中性化深さを効率よく正確に測定することができる測定方法および測定治具を提供することにある。
【課題を解決するための手段】
【０００９】
本発明は、上記目的を達成するために、以下の特徴を有する。
【００１０】
［１］  コンクリート構造物の中性化深さの測定方法において、ドリルによりコンクリート構造物の表面から所定深さに削孔し、削孔されたドリル孔の内表面にフェノールフタレイン溶液を付着させ、前記ドリル孔内にノギスを挿入し、ハンドライトによって前記ドリル孔の内部を照射すると共に、前記ノギスによって、前記フェノールフタレイン溶液の発色部と非発色部との境界の位置から前記ドリル孔の開口端の位置までの距離を測定して中性化深さを求めることを特徴とするドリル孔を利用したコンクリート構造物の中性化深さ測定方法。
【００１１】
［２］  コンクリート構造物の中性化深さを測定するための測定治具であって、前記測定治具は、外筒と、前記外筒内において前記外筒の長手方向に摺動移動自在に配された測定棒とを備え、前記測定棒の先端には、コンクリート構造物の表面からドリルにより所定深さに削孔されたドリル孔の内表面に付着させたフェノールフタレイン溶液の発色部と非発色部との境界を目視するためのミラーおよび前記ドリル孔の内部を照射するためのライトが設けられ、前記外筒は前記測定棒が摺動移動したときの移動距離を測定するための目盛りを有し、前記測定棒の先端の位置を前記境界の位置に合致させて測定された前記測定棒の移動距離により前記境界から前記ドリル孔の開口端までの距離が測定され中性化深さが求められることを特徴とするドリル孔を利用したコンクリート構造物の中性化深さ測定治具。
【００１２】
［３］  コンクリート構造物の中性化深さの測定方法において、ドリルによりコンクリート構造物の表面から所定深さに削孔し、削孔されたドリル孔の内表面にフェノールフタレイン溶液を付着させ、前記［２］に記載の測定治具を用い、前記測定治具の外筒の先端を前記ドリル孔の開口端に位置する前記コンクリート構造物の表面に当接し、前記測定治具の測定棒を前記ドリル孔内に挿入し、前記測定治具のライトの照射およびミラーの反射により前記測定棒の先端の位置と前記フェノールフタレイン溶液の発色部と非発色部との境界の位置とを合致させて前記測定棒の移動距離を測定し、測定された前記移動距離から前記境界から前記ドリル孔の開口端までの距離を求め、かくして、中性化深さを求めることを特徴とするドリル孔を利用したコンリート構造物の中性化深さ測定方法。
【００１３】
［４］  前記ドリル孔として内的塩害調査のために削孔されたドリル孔を用いる前記［１］または［３］に記載のドリル孔を利用したコンクリート構造物の中性化深さ測定方法。
【００１４】
［５］  前記ドリル孔が内的塩害調査のために削孔されたドリル孔である前記［２］に記載のドリル孔を利用したコンクリート構造物の中性化深さ測定治具。
【発明の効果】
【００１５】
（１）  本発明は、中性化深さの測定を、１人で作業することが可能で、調査箇所単位の作業人数を削減できるため、より多くのコンクリート構造物に対して維持管理を行うことができる。
（２）  本発明は、ドリルによって上方への削孔が可能なので、部材下面のような上方にあるコンクリート部材に対する測定も可能であり、測定可能な箇所が増え、調査箇所の選定が測定方法に依存しない。
（３）  本発明は、中性化面を目視で観察できるため判定が正確である。従来のドリル削孔粉を用いた中性化試験方法は、ドリルおよび試験紙の回転速度によって、中性化の判定に個人差が出る。
（４）  本発明は、ドリルによって削孔した孔内（以下、ドリルによって削孔した孔を「ドリル孔」という）の骨材の存在を目視で確認できるので、骨材の影響を排除できる。従来のドリル削孔粉を用いた試験方法は、骨材を貫通した場合に誤差が大きくなる。
（５）  本発明は、試薬であるフェノールフタレイン溶液をドリル孔内に付着する方法のためゴミがでない。従来のドリル削孔粉を用いた試験方法は、ドリル削孔粉を試薬を含ませた試験紙に接触させるので、ドリル削孔粉と接触させた後の試験紙がゴミとして大量に出る。
（６）  本発明は、強風時の作業が可能である。従来のドリル削孔粉を利用した試験方法は、強風によってドリル削孔粉が飛散するので強風時の作業が困難である。
（７）  本発明は、ドリル法による内的塩害調査との併用が可能であり、調査費用を削減し作業効率を向上することができる。中性化と同じく鉄筋コンクリート構造物の劣化要因の１つに内的塩害が挙げられる。内的塩害は、コンクリートの練り混ぜ時に混入した塩化物イオンが原因で生ずる劣化である。そのため、既設鉄筋コンクリート構造物の劣化要因の特定や維持管理には、中性化と同様にコンクリート中の塩化物イオン濃度の測定が不可欠である。鉄道構造物等維持管理標準・同解説は、塩化物イオン濃度の測定用試料の採取方法にドリル法を推奨している。ドリル法は、φ２０ｍｍ程度の集塵タイプのビットに専用の採取装置を取り付けて削孔し、試料を採取する方法である。本発明は、この方法により削孔されたドリル孔を中性化深さの測定に利用することができる。内的塩害と中性化の調査は同時に実施することが多いため、内的塩害調査との併用により調査費用の削減および作業効率を向上することができる。
【図面の簡単な説明】
【００１６】
【図１】本発明の実施の形態に係る中性化深さの測定および中性化深さのばらつきを説明する概念図である。
【図２】（ａ）、（ｂ）は、本発明の実施に使用されるノギスを示す側面図であり、（ｂ）はデプスバーが突出した状態を示す。
【図３】本発明の実施の形態に係る作業状況を示す斜視図である。
【図４】本発明の実施の形態に係る測定治具を示す側面図である。
【図５】中性化深さのばらつきを説明する概念図である。
【発明を実施するための形態】
【００１７】
［実施の形態１］
本発明の中性化深さの測定方法の実施の形態１を図面を参照して説明する。
【００１８】
図１は、本発明の実施の形態に係る中性化深さの測定および中性化深さのばらつきを説明する概念図である。図２（ａ）、（ｂ）は、本発明の実施に使用されるノギスを示す側面図であり、（ａ）と（ｂ）は同一物で（ｂ）はデプスバーが突出した状態を示す。図３は、作業状況を示す斜視図である。
【００１９】
図１に示すように、コンクリート構造物が中性化によりコンクリート２１の表面２１ａから徐々に劣化して中性化する。コンクリート２１の中性化した部分２３と中性化していない部分２４との境界を中性化フロント２５という。この中性化フロント２５のコンクリート表面２１ａからの距離（コンクリート表面２１ａに対して垂直方向の距離）が中性化深さである。中性化フロント２５は、後述するように、ドリル孔２２の内表面に付着させたフェノールフタレイン溶液により色分けして表示することができる。
【００２０】
本発明の実施方法は、まず鉄筋探査機を用いて鉄筋位置を探査し、その位置をマーキングする。そして、鉄筋を損傷させないよう、マーキング位置を避けた箇所を削孔箇所とする。また、コンクリート表面のひび割れ位置を目視によって確認し、その位置での削孔を避ける。
【００２１】
削孔箇所が特定されたら、コンクリート表面に対して垂直にドリルを当て、ドリル孔を開ける。ただし、ドリル法を用いた内的塩害調査と併用して本発明を行う場合には、内的塩害調査用の試料（コンクリート掘削粉）採取のため削孔したドリル孔を利用する。削孔深さは、中性化深さよりも深い距離が必要である。ここで、中性化の進行は、一般的には√ｔ則（ｔ：供用年数）に従うとされる（鉄道構造物等維持管理標準・同解説および土木学会コンクリート標準示方書等）。そのため、削孔深さは、基本的にはこの式を用いて予測した値以上とする。しかし、簡便に１年に概ね１〜２ｍｍ程度中性化が進行すると仮定し、削孔時の供用年数から削孔深さを推定しても良いものとする。
【００２２】
使用するドリルのビット径は、φ２０ｍｍ（直径２０ｍｍ）またはφ２４ｍｍ（直径２４ｍｍ）のビット径を中性化深さに応じて選ぶ。基本的には、φ２０ｍｍのビット径を用いる。後述する測定のためのハンドライトの光は、中性化深さが深い場合には、ドリル孔の内部が遮光され、光が届きにくく、測定が妨げられるため、中性化深さが２０ｍｍ以上となる場合は、ビット径の大きなφ２４ｍｍを用いて削孔する。すなわち、中性化深さが２０ｍｍ未満のときはφ２０ｍｍのビット径を、中性化深さが２０〜５０ｍｍのときはφ２４ｍｍのビット径を用いる。
【００２３】
ドリル孔が得られたら、ドリル孔内から削孔粉を完全に排除する。ドリルには集塵機が付属しているものもあり掘削粉は概ね排除されるが、それでもドリル孔内にコンクリート削孔粉が残存している場合があるので、エアースプレー等を用いその空気圧によって削孔粉を一掃して排除する。
【００２４】
このようにして、ドリル孔内のコンクリート削孔粉を排除したら、ドリル孔の内表面に試薬を付着させる。試薬としてフェノールフタレイン溶液を使用する。本実施の形態では、フェノールフタレイン１％溶液を使用する。フェノールフタレイン溶液を付着させるには、噴霧器を用いてドリル孔２２の内表面に溶液を噴霧することにより行う。フェノールフタレイン溶液は、アルカリ性と接触すると発色（赤色〜赤紫色）する。コンクリートはアルカリ性なので、噴霧されたフェノールフタレイン溶液は、コンクリートの中性化していない部分２４（アルカリ性）に触れると発色し、中性化している部分２３に触れるとその色は変わらない（図１参照）。中性化フロント２５は、コンクリート構造物と接触したフェノールフタレイン溶液の発色部と非発色部の境界によって表示されるので、該境界は目視にて判断できる。従って、該境界（中性化フロント２５）の位置からコンクリート１０の表面に位置するドリル孔２２の開口端２２ａの位置までの距離を測定すれば、中性化深さが求められる。
【００２５】
実施の形態１の測定方法においては、ノギス１３およびハンドライト（懐中電灯）１５を用いて測定する。図２、図３に示すように、まず、作業員１６がコンクリート２１の表面に位置するドリル孔２２の開口端２２ａから、ハンドライト１５によりドリル孔２２内を照射し、目視により、粗骨材とペースト（セメント）の位置を確認する。
【００２６】
次いで、ノギス１３およびハンドライト１５を用いて、フェノールフタレインの発色部と非発色部の境界（中性化フロント２５）を確認し、ノギス１３が備えるデプスバー１４をドリル孔２２内に挿入し、該境界（中性化フロント２５）の位置からドリル孔２２の開口端２２ａの位置、すなわち、コンクリート２１の表面２１ａまでの距離を測定する。これにより中性化深さが求められる。中性化フロント２５の測定点は、ドリル孔２２内の上下左右４点の測定を基本とし、４点による測定の平均値によって得た測定値を中性化深さとする。中性化フロント２５に粗骨材が存在する場合には、厳密に上下左右とはせずに粗骨材を避けて測定する。同一断面だとしても中性化深さには図１中のＸ、Ｙで示すようにばらつきがあると考えられ、特に特異な変化点を削孔してしまった場合には誤差が生じるおそれがある。また、中性化フロントに多量の粗骨材が存在すると、測定誤差が生じると考えられる。そのため、１箇所における測定値の最大値と最小値との差が１０ｍｍを超える場合には、もう１箇所にドリル孔を削孔する。つまり、各ドリル孔で４点づつ、合計８点測定しその平均値を中性化深さとする。
【００２７】
中性化深さの測定を終了した後のドリル孔には、付着性に優れる補修材を充填する。特に、部材下面の測定のために上方のコンクリート部材に削孔した場合には、充填した補修材が固形化し落下する恐れがあるので、プライマーをドリル孔内部に十分に塗布した後、補修材を充填して落下を防止する。
【００２８】
［実施の形態２］
本発明の中性化深さの測定方法の実施の形態２を図面を参照して説明する。
【００２９】
図４は、本発明の測定治具の一実施態様を示す側面図、図５は、中性化深さのばらつきを説明する概念図である。
【００３０】
まず、実施の形態２に使用する本発明の測定治具について説明する。本発明の測定治具１は、フェノールフタレイン溶液をその内表面に付着させたドリル孔２２を利用して中性化深さを測定するための治具である。図４に示すように、測定治具１は、外筒２と、その内側において外筒２の長手方向に摺動自在に配された測定棒３を備えている。外筒２の表面側は、その長手方向の全長にわたり開いていて、内側の測定棒３の一部が見えるようになっている。外筒２の裏面側は塞がっている。外筒２の表面側には、その長手方向に目盛り１０が表示されている。一方、測定棒３の、外筒２によって遮蔽されていない部分には、その１箇所に測定ポイント１１が表示されている。測定ポイント１１は、測定棒３の移動と共に目盛り１０に沿って移動する。測定ポイント１１の移動量を目盛り１０により測定することにより、測定棒３の移動量を測定することができる。
【００３１】
外筒２の先端２ａの外側には、該先端２ａをコンクリート２１の表面と当接させるための当接部材８が設けられている。当接部材８は、測定治具１を操作する作業員がドリル孔２２内を目視するときの邪魔にならないような形状および大きさになっている。当接部材８をドリル孔２２の開口端２２ａのコンクリート２１の表面２１ａに当接させることによって、外筒２の先端２ａの位置をコンクリート２１の表面２１ａに合わせる。
【００３２】
外筒２の後端部寄りの所定位置には、測定棒３の摺動移動を停止するためのネジ式のストッパー１２が設けられている。ストッパー１２は、外筒２を貫通して設けられた雌ネジ孔と、雌ネジ孔に螺合された、脚部の先端が雌ネジ孔から突出して測定棒３と当接可能な雄ネジとからなっており、雄ネジの頭部を回転させて脚部の先端を測定棒３に押し付けることにより測定棒３の摺動移動を停止することができる。また、測定棒３の後端には、測定棒３を摺動移動させるときに使う取っ手７が設けられている。
【００３３】
測定棒３の先端３ａには、所定位置（図４に示す先端３ａの上部）に、棒体９が測定棒３の長手方向と同方向に取付けられている。棒体９の先端９ａを測定棒３の先端の測定ポイントとする。すなわち、測定棒３の移動距離は、棒体９の先端９ａの位置を中性化フロント２５の位置に合致させて測定する。
【００３４】
測定棒３の先端部分には、棒体９の先端９ａよりもやや先の位置に、ミラー４が、取付け部材５によって、所定角度傾斜して取付けられている。ミラー４の傾斜角度は、ドリル孔２２の開口端２２ａから覗いた作業員が、ミラー４の反射によりドリル孔２２の内部および棒体９を目視できるように調整されている。更に、ミラー４を取付ける取付け部材５には、ミラー４のやや手前に、ライト６が取付けられている。ライト６は、ドリル孔２２の内部および棒体９を目視できる光量を提供する。ライト６の電源コードは、取付け部材５内を通して配線されている。
【００３５】
［作用］
次に、本発明測定治具による中性化深さの測定方法を説明する。
【００３６】
測定治具１により中性化深さを測定するにあたり、鉄筋探査機により鉄筋を探査して鉄筋の位置を把握し、コンクリート表面のひび割れ、削孔位置の状況等の調査を実施した後、ドリルによりドリル孔を削孔する。削孔後、ドリル削孔による削孔粉をドリル孔内から排除し、ドリル孔の内部に、噴霧器によりフェノールフタレイン１％溶液を噴霧する。このようにしてドリル孔の内表面にフェノールフタレイン１％溶液を付着させてコンクリートの非中性化部分を発色させてコンクリートの中性化部分と非中性化部分とを色分けする。ここまでは、実施の形態１と同様である。
【００３７】
そして、本発明の測定治具１を、外筒２の先端２ａと測定棒３の先端３ａに取付けられている棒体９の先端９ａの位置とを合致させて測定に備える。次いで、このように準備した測定治具１の外筒２の先端２ａを、当接部材８によって、コンクリート２１の表面に当接する。これにより、測定棒３の先端３ａの棒体９の先端９ａが、ドリル孔２２の開口端２２ａの位置に合致する。このとき、測定ポイント１１の位置が、目盛り１０の起点（０（ゼロ）の位置）に位置するように測定治具１は調製されている。
【００３８】
測定治具１をドリル２２の開口端２２ａに配置したら、ライト６を照射し、測定棒３の後端部の取っ手７を押して測定棒３をドリル孔２２内に挿入する。ライト６により光が照射されたドリル孔２２の内部をドリル孔２２の開口端２２ａからミラー４を目視しながら、測定棒３の先端３ａを中性化フロント２５まで移動し、測定棒３の先端３ａにある棒体９の先端９ａの位置をフェノールフタレイン１％溶液の発色部と非発色部との境界（中性化フロント２５）の位置と合致させる。合致させたら、測定棒３が動かないようにストッパー１２により外筒２に固定し、測定棒３の移動距離を目盛り１０および測定ポイント１１によって測定することにより、中性化フロント２５からドリル孔２２の開口端２２ａまでの距離が求まる。かくして、中性化深さが求められる。
【００３９】
図５に示すように、Ｘ、Ｙで示す中性化深さにはばらつきがあるので、中性化フロント２５の測定点をドリル孔２２内の上下左右の４点を基本とすること、粗骨材が存在する場合の取扱い、測定値の最大値と最小値との差が大きい場合の取扱い、ならびに、測定終了後のドリル孔の充填等については、実施の形態１と同様である。
【００４０】
本発明の測定方法によれば、作業員１人で作業を行うことができるので人員削減が実現できる。実施の形態１では、図３に示すように、ノギス１３およびハンドライト１５を左右のそれぞれの手に持って作業員１人の作業が可能である。実施の形態２では、図４に示すように、本発明の測定治具１がミラー４およびライト６が一体となって設けられており、作業性が良好である。
【符号の説明】
【００４１】
１  測定治具
２  外筒
２ａ  外筒の先端
２ｂ  外筒の後端
３  測定棒
３ａ  測定棒の先端
４  ミラー
５  取付け部材
６  ライト
７  取っ手
８  当接部材
９  棒体
９ａ  棒体の先端
１０  目盛り
１１  測定ポイント
１２  摺動停止ストッパー
１３  ノギス
１４  デプスバー
１５  ハンドライト
１６  作業員
２１  コンクリート
２１ａ  コンクリートの表面
２２  ドリル孔
２２ａ  ドリル孔の開口端
２３  コンクリートの中性化した部分
２４  コンクリートの中性化していない部分
２５  中性化フロント
【図１】
2010230383.tif 000003
【図２】
2010230383.tif 000004
【図３】
2010230383.tif 000005
【図４】
2010230383.tif 000006
【図５】
2010230383.tif 000007